ФОРМА ДЛЯ ДЕКОРАТИВНОЙ СТЕНОВОЙ ПЛИТКИ И СПОСОБ ИЗГОТОВЛЕНИЯ ПО МЕСТУ ДЕКОРАТИВНОЙ СТЕНОВОЙ ПЛИТКИ НА ЗДАНИИ
MOULD FOR DECORATIVE WALL TILE AND METHOD TO MANUFACTURE DECORATIVE WALL TILE IN SITU ON BUILDING

Область изобретения
Изобретение относится к области изготовления строительных материалов, в частности к форме для декоративной стеновой плитки и способу изготовления по месту декоративной стеновой плитки.
Предпосылки изобретения
2
2
Существующие декоративные стеновые плитки на зданиях обычно выполняются с помощью вяжущего материала в тесто и для прикрепления стеновых плиток к стене. Традиционный процесс облицовки плиткой имеет следующие недостатки: (1) отделочный слой стеновых плиток имеет большой собственный вес (более 20 кг/м); (2) производство работ (таких, как процесс приготовления и нанесения теста и процесс разделки швов и т.д.) отличается низкой эффективностью (производительность обычного квалифицированного рабочего в день - 7-8 м); (3) различие модуля упругости между стеновыми плитками и вяжущими материалами приведет к рискам, связанным с опасностью отпадания и отслаивания со стеновыми плитками; (4) на внешний вид декоративного покрытия из стеновой плитки будет влиять подщелачивание вяжущих материалов (обычно, цементного раствора); (5) факторы швов и конструкции вызовут просачивание декоративного слоя; (6) поскольку рисунки стеновой плитки недостаточно богаты, сложные рисунки стеновых плиток могут быть недостижимыми; (7) потребление большого количества стеновых плиток не будет способствовать экономии энергии, защите окружающей среды и экономии ресурсов.
2
Для того чтобы решить вышеупомянутые проблемы, специалист в данной области техники принял меры к повышению адгезионной способности вяжущего материала и стойкости к щелочному выцветанию и водонепроницаемости материала разделки швов, а также использование стеновой плитки максимально легкой, насколько это возможно (по рекомендациям контролируемой ниже 20 кг/м). Недостаточность этих мер заключается в том, что выдвигаются более специфические требования к свойству стеновых плиток, вяжущих материалов и материалов для разделки швов, и контроль за процессом строительства представляет собой трудность, и собственный вес всего декоративного слоя нельзя намного уменьшить, и, кроме того, существуют риски качества и безопасности в долгосрочном периоде.
Для того чтобы решить эти проблемы, технический персонал разработал способы, подлежащие описанию следующим образом.
Один подход заключается в том, чтобы на обратной стороне стеновой плитки выполнять канавки для повышения нерасширяемости ее теста. Однако этот способ по-прежнему имеет риск отслаивания, и добавление процесса приведет к увеличению стоимости.
Другой подход заключается в выдавливании рисунков в слое грунтовки с использованием вогнуто-выпуклых формовочных досок. Есть два пути получения цвета формованной поверхности: один - закрашивать углубления заполняющим замазочным материалом после выдавливания, другой - передавать тиснение красящей замазкой на формовочную доску. Эти два способа не могут достичь эффекта однородного цвета. Из-за неоднородного тиснения либо цвет на вогнутой поверхности неоднороден, либо цвет на выпуклой поверхности неоднороден относительно обеих сторон. Кроме того, для удобства выталкивания из формы форма устанавливается с углом примерно 5 градусов для выталкивания из формы, с вида спереди, и из-за этого беспорядочный и неоднородный цвет на сторонах с рисунком серьезно отразится на цветовой эстетике и правильности слоев.
Еще один подход заключается во вдавливании пустотелой формовочной доски с вырезанным декоративным рисунком в стену и вырезании слоя, что подобно процессу трафаретной печати. Поскольку этот способ имеет место на лакированной стене, и процесс печати должен иметь место, когда стена сухая, а между тем есть некоторая погрешность плоскостности при обработке стены, это вызовет промежутки между формой и стеной при вдавливании и выравнивании формовочной доски, гравированной рисунками, в стену (в этом случае стена сухая). Когда слой вырезается, декорирующий эффект ухудшится из-за утечки бетона. Кроме того, при непрерывной печати рисунков требуется внешняя сила для прикрепления формовочной доски. И определенно будут погрешности в сращиваниях формовочной доски и сформованных рисунков, что делает операцию большей трудностью.
Еще один путь заключается в заделке и закреплении плитной формы с перфорацией и с определенной толщиной в слой грунтовки до схватывания слоя грунтовки, затем покрытии ее поверхности замазкой, а затем извлечении из формы для получения рисунков. Способ сталкивается со следующими проблемами при выталкивании из формы: если слой грунтовки влажный, в формованном теле после выталкивания из формы существует текстурирование, которое серьезно отражается на внешнем виде; если слой грунтовки сухой, и отделочное покрытие тоже сухое, в формованном теле существуют расщепления и флешинг из-за обкалывания при извлечении из формы и эффекта трения; если слой грунтовки сухой, а верхнее покрытие влажное, в конструкции верхнего покрытия нет прочности, следовательно, при разборке формы со слоя грунтовки сила трения между верхним покрытием и формой вызовет отрывание слоя грунтовки с фрикционным флешингом с верхним покрытием, что отразится на формованном теле. А поскольку верхнее покрытие является покрытием с заполнителем, осуществление работ будет ограничиваться нанесением покрытия с помощью щетки и отделкой распылением, и из-за стыка двух рабочих поверхностей и различия в текстуре декоративной поверхности будет создавать изменение цвета, таким образом, этим способом нельзя добиться декоративного эффекта однородного цвета и правильных рисунков.
Подводя итог вышесказанному, не существует стеновой плитки, которую можно изготавливать по месту, и со слоями однородного цвета и правильной поверхностью формования, и способа ее изготовления.
Краткое описание изобретения
Целью настоящего изобретения является создание формы для декоративной стеновой плитки, с помощью которой можно по месту изготавливать стеновые плитки, при этом стеновые плитки однородного цвета и с правильной поверхностью формования.
Второй целью настоящего изобретения является создание способа по месту, посредством которого можно изготавливать стеновую плитку, которую можно изготавливать по месту, однородного цвета и с правильной поверхностью формования на здании.
В первом аспекте целью изобретения является создание формы для стеновой плитки, которую можно использовать для изготовления по месту стеновой плитки на здании, причем форма, которая может расформовываться дважды, представляет собой лист с перфорацией, содержит следующие отсоединяемые боковые конструкции:
конструкцию внутреннего слоя формы: нижняя пленка уложена на ее нижнюю поверхность, между нижней пленкой и зданием существует первая комбинативная сила;
конструкцию наружного слоя формы: поверхностная пленка уложена на ее наружную поверхность;
самоклеющаяся клеевая секция установлена между внутренним слоем и наружным слоем, что заставляет вторую комбинативную силу заключаться между наружным слоем и внутренним слоем; и
вторая комбинативная сила меньше первой комбинативной силы.
Во втором аспекте в данном изобретении предлагается способ изготовления по месту декоративной стеновой плитки на здании, включающий следующие стадии:
стадию, на которой на поверхность указанного здания наносят слой грунтовки;
и стадию, на которой специально предназначенную плитную форму для декоративной стеновой плитки с перфорацией, которая может расформовываться дважды, заделывают и вдавливают в указанный слой грунтовки до того, как он утрачивает пластичность, для получения первого составного тела и разравнивают указанное первое составное тело; причем указанная плитная форма для декоративной стеновой плитки с перфорацией, которая может расформовываться дважды, содержит наружный слой и внутренний слой;
стадию, на которой после выдержки составного тела на него наносят промежуточный слой;
стадию, на которой до того, как промежуточный слой утрачивает пластичность, снимают первый слой формы для декоративной стеновой плитки и после этого выдерживают; таким образом получают второе составное тело;
стадию, на которой на второе составное тело наносят верхний слой; снимают вторую конструкцию декоративной стеновой плитки, которая может расформовываться дважды, для получения указанной декоративной стеновой плитки для изготовления по месту.
Краткое описание графического материала
Фиг.1 представляет собой вид одного варианта осуществления формы согласно настоящему изобретению.
Фиг.1-а представляет собой вид спереди формы для декоративной стеновой плитки, которая может расформовываться дважды.
Фиг.1-b представляет собой схематический вид сбоку формы для декоративной стеновой плитки, которая может расформовываться дважды.
Фиг.2 представляет собой вид одного варианта способа изготовления по месту стеновой плитки согласно настоящему изобретению.
Фиг.2-а представляет собой вид спереди формы для декоративной стеновой плитки с перфорацией, которая может расформовываться дважды, уложенной на стену здания.
Фиг.2-b представляет собой вид боковой конструкции первого составного тела.
Фиг.2-с представляет собой вид боковой конструкции второго составного тела.
Фиг.2-d представляет собой вид боковой конструкции второго составного тела, покрытого верхним слоем.
Фиг.2-е представляет собой вид боковой конструкции изготовленной декоративной стеновой плитки.
Подробное описание изобретения
Целью настоящего изобретения является дальнейшее усовершенствование однослойной плитной формы с перфорацией. Авторы установили, что стеновые плитки в известной системе, когда для изготовления стеновой плитки по месту используется однослойная плитная форма с перфорацией, хотя она и удобна для изготовления стеновой плитки по месту, она требует дальнейшего усовершенствования для получения декорирующего эффекта однородного цвета и правильного рисунка. В частности, однослойная плитная форма с перфорацией сталкивается с проблемами и должна быть усовершенствована следующим образом: существует следующие проблемы в процессе выталкивания из формы, например, если используется влажный слой грунтовки, на внешнем виде будет отражаться текстурирование в формующей поверхности; если выталкивание из формы происходит, когда грунтовочный слой и верхний слой оба сухие, формующая поверхность будет с расщеплением и обкалыванием краев из-за зажатия при извлечении из формы и эффекта трения; если используется влажный грунтовочный слой с влажным верхним слоем, конструкционная прочность верхнего слоя не достигнута в это время, когда форма, заделанная в грунтовочный слой, расформовывается, с ила трения между верхним слоем и формой сделает соединений грунтовки с флешингом, расформованным с верхним слоем, что сильно отразится на формующей поверхности. Тем временем, поскольку в качестве верхнего слоя используется слой заполнителя, осуществление работ может заключаться лишь в затирке и отделке распылением, изменение цвета будет иметь место из-за сращиваний рабочих поверхностей и различия текстуры декоративных поверхностей, так что способ будет иметь шанс иметь проблемы флешинга, поэтому требуется последующий контроль и переделка на контролируемой зоне флешинга.
В этом отношении в результате обширных исследований и путем усовершенствования формы и процесса приготовления авторы создают способ подготовки для изготовления по месту декоративной стеновой плитки и специально предназначенную для нее форму. В частности, поверхность указанного здания покрывают слоем грунтовки; и специально предназначенную плитную форму для декоративной стеновой плитки с перфорацией, которая может расформовываться дважды, заделывают в указанный слой грунтовки до того, как он утрачивает пластичность, для получения составного тела из указанного слоя грунтовки с декоративной стеновой плиткой. После выдержки на составное тело наносят промежуточный слой, и до того как промежуточный слой утрачивает пластичность, снимают первый слой формы для декоративной стеновой плитки и выдерживают ее; после выдержки наносят верхний слой на составное тело из промежуточного слоя и слоя грунтовки и формы для декоративной стеновой плитки (с оставленной второй конструкцией формы); снимают вторую конструкцию декоративной стеновой плитки для получения указанной декоративной стеновой плитки для изготовления по месту. Форма и способ в данном изобретении позволяют изготавливать стеновую плитку с формующей поверхностью без флешинга и обкалывания краев однородного цвета и правильного рисунка, и она удобна для приводки ее красок.
В том значении, в каком используется в этой статье, выражение «утрачивать пластичность» означает, что материал, образующий покрытие, утрачивает подвижность. В частности, если указанным «материалом, образующим покрытие», является цемент, выражение «утрачивает пластичность» означает, что цемент утрачивает подвижность после схватывания. Если указанный «материал, образующий покрытие», представляет собой другие покрытия, это выражение означает, что другое покрытие застыло и утрачивает подвижность. Стандарт схватывания цемента может устанавливаться в соответствии с государственным стандартом, профессиональным стандартом или руководством предприятия-изготовителя. Стандарт указанных других застывших покрытий может устанавливаться в соответствии с государственным стандартом, отраслевым стандартом или руководством предприятия-изготовителя.
В том значении, в каком используется в этой статье, выражение «поверхность здания», если не оговорено иное, означает метоп, верхнюю сторону здания, такую, как наружная стена, внутренняя стена и потолок. Указанный метоп может быть теплоизоляционной стеной или обычной стеной.
В том значении, в каком используется в этой статье, выражение «плитная форма с перфорацией», если не оговорено иное, означает плитную форму с перфорацией (такой, как пробивание отверстий) на лицевой стороне, причем указанные перфорированные рисунки образуют форму декоративной стеновой плитки. Выражение «лицевая сторона» означает вид спереди метопа.
2
В том значении, в каком используется в этой статье, выражение «плитная форма с перфорацией, которая может расформовываться дважды», если не оговорено иное, означает форму с перфорацией на лицевой стороне и с наружным слоем и внутренним слоем на боковой стороне, то есть, указанная форма, имеющая конструкции, которая может расформовываться дважды. Например, наружный слой и внутренний слой склеены несхватывающимся клеем с силой сцепления менее 600 г/м.
В том значении, в каком используется в этой статье, выражение «слой грунтовки», если не оговорено иное, означает один или несколько слоев (указанным слоем является, например, строительный раствор), непосредственно контактирующих с поверхностью здания. Для одного или нескольких слоев каждый может быть образован нанесением покрытия один или несколько раз.
В том значении, в каком используется в этой статье, выражение «промежуточный слой», если не оговорено иное, означает один или несколько слоев, непосредственно контактирующих с первым составным телом. Для одного или нескольких слоев каждый может быть образован нанесением покрытия один или несколько раз.
В том значении, в каком используется в этой статье, выражение «первое составное тело» означает сочетание указанного слоя грунтовки и указанной плитной формы с перфорацией, которая может расформовываться дважды, которое получено заделкой и вдавливанием специально предназначенной плитной формы для декоративной стеновой плитки с перфорацией, которая может расформовываться дважды, в указанный слой грунтовки до того, как он утрачивает пластичность. Обычно поверхность указанной плитной формы с перфорацией, которая может расформовываться дважды, образует вогнутую или выпуклую поверхность относительно указанного слоя грунтовки. Поэтому для использования на последующих стадиях требуется разравнивание указанного первого составного тела. Ограничения указанному «разравниванию» нет до тех пор, пока им не ограничиваются цели настоящего изобретения. Специалисту в данной области техники стадия «разравнивания» известна.
В том значении, в каком используется в этой статье, выражение «верхний слой», если не оговорено иное, означает один или несколько слоев, непосредственно контактирующих со вторым составным телом. Для одного или нескольких слоев каждый может быть образован нанесением покрытия один или несколько раз.
Выражение «второе составное тело» означает сочетание промежуточного слоя и первого составного тела со снятым наружным слоем, которое может быть получено способом, включающим следующие стадии: стадию, на которой составное тело после выдерживания покрывают промежуточным слоем; стадию, на которой наружный слой снимают с указанной плитной формы с перфорацией, которая может расформовываться дважды, до того, как промежуточный слой утрачивает пластичности, и выдерживание его для получения второго составного тела. Ограничения указанному «выдерживанию», которое может устанавливаться в соответствии с государственным стандартом, отраслевым стандартом или руководством предприятия-изготовителя, нет.
Все аспекты изобретения дополнительно описаны ниже.
Форма для декоративной стеновой плитки
В результате обширных экспериментальных исследований авторы изобретают плитную форму с перфорацией, которая может расформовываться дважды, являющуюся удобной для изготовления по месту декоративной стеновой плитки и устраняющую явление флешинга в ней, повышает производительность труда и позволяет изготавливать стеновые плитки, более аккуратные и художественные и с низкими степенями переделки.
С этой целью предлагается форма для декоративной стеновой плитки для изготовления по месту, используемой для зданий, причем форма с перфорацией, которая может расформовываться дважды, содержит следующие отсоединяемые боковые конструкции:
конструкцию внутреннего слоя формы: нижняя пленка уложена на ее нижнюю поверхность; нижняя пленка и здание имеют первую комбинативную силу;
конструкцию наружного слоя: поверхностная пленка уложена на ее наружную поверхность;
самоклеющаяся клеевая секция установлена между внутренним слоем и наружным слоем, что заставляет вторую комбинативную силу заключаться между наружным слоем и внутренним слоем,
и вторая комбинативная сила меньше первой комбинативной силы.
Толщина формы для декоративной стеновой плитки в соответствии с настоящим изобретением может задаваться в соответствии с потребностями конструкции, которая обычно меньше толщины слоя грунтовки, в частности, например, 0,3-3 мм, предпочтительно, 1±0,5 мм.
Рисунки на указанной форме для декоративной стеновой плитки в соответствии с изобретением могут быть любого дизайна, который разработан через форму на лицевой стороне формы с перфорацией. Нет ограничения рисункам на указанной форме для декоративной стеновой плитки в соответствии с изобретением, зависящего от формы декоративной стеновой плитки, такой как форма кирпича, форма булыжника, геометрическая графика, цветочная графика и т.д., до тех пор, пока им не ограничиваются цели настоящего изобретения.
Нижняя пленка уложена на ее нижнюю поверхность. Предпочтительно, указанная нижняя пленка представляет собой гладкую поверхность, которая может позволить легко крепить нижнюю пленку на поверхности указанного здания посредством грунтовочного слоя, причем преимущество этого заключается в том, что: когда форма наносится на влажный слой грунтовки, гладкая обратная сторона будет впитывать и прилипать к слою грунтовки. Более предпочтительно, внутренний слой изготавливается из материала, гладкого до нанесения покрытия, и гибкого и деформируемого при расформовке (при обрезании и снятии). Нет ограничения степени изгиба и деформации, пока сопротивление выталкиванию из формы уменьшается, например, ламинирующий лист, пластик или их сочетание. Могут использоваться и другие материалы, пока указанные нижняя пленка и здание могут иметь первую комбинативную силу за счет слоя грунтовки, и первая комбинативная сила меньше комбинативной силы самоклеющейся клеевой секции. При использовании имеется поглощательная способность между указанной нижней пленкой и указанным слоем грунтовки, и при повышении прочности слоя грунтовки сила сцепления увеличивается.
В частности, если указанный внутренний слой представляет собой имеющийся на рынке лист покровной мембраны; указанная нижняя пленка - это пленка, ближняя к зданию; если указанный внутренний слой представляет собой однослойный пластик, указанная нижняя пленка - это расположенная у основания поверхность пластика, ближняя к зданию. Автор изобретения установил, что имеющийся на рынке лист покровной мембраны может достигать того же эффекта выталкивания из формы, что и пластик, и является гладким до нанесения покрытия, недорогим и безопасным с точки зрения защиты окружающей природной среды.
Предпочтительно, поверхностная пленка указанного наружного слоя представляет собой гладкую поверхность. В одном предпочтительном варианте осуществления настоящего изобретения лицевая гладкая поверхность сделает покрытие верхнего слоя более гладким. Нет ограничения комбинативной силе поверхностной пленки до тех пор, пока ею не ограничиваются цели настоящего изобретения.
2
2
Предпочтительно, указанная самоклеющаяся клеевая секция представляет собой самоклеющийся слой с нанесением клея менее 600 г/м (предпочтительно, нанесение клея в пределах 250-600 г/м), который не позволяет отрываться пленке, соединенной с листом. Указанный несхватывающийся клей предпочтительно является акриловым клеем. Вышеупомянутый объем нанесенного клея сделает процесс выталкивания из формы более плавным.
2
Преимущества формы для декоративной стеновой плитки, которая может расформовываться дважды, заключаются в следующем: при нанесении формы на слой грунтовки гладкая поверхность прилипнет к слою грунтовки; когда прочность слоя грунтовки после выдержки повысится, одновременно увеличится комбинативная сила между слоем грунтовки и обратной стороной формы; при этом она больше, чем комбинативная сила между лицевыми двумя слоями, ламинирующими, прикрепленными объемом нанесенного клея менее 600 г/м, и это делает удобным и быстрым выталкивание наружного слоя из формы.
Промежуточный слой и слой грунтовки
Нет ограничения ингредиентам промежуточного слоя и ингредиентам слоя грунтовки до тех пор, пока ими не ограничиваются цели настоящего изобретения. Например, может использоваться традиционная формула, в частности, например, слой грунтовки/промежуточный слой содержит материал, выбранный из группы, состоящей из гелевых материалов, материалов наполнителей, пигмента, факультативных добавок и факультативного заполнителя; причем указанный гелевый материал может представлять собой неорганические гелевые материалы, органические гелевые материалы или их сочетание.
Нет ограничения неорганическому гелевому материалу, такому как цемент, гипс, известь, силикат натрия и т.д., до тех пор, пока им не ограничиваются цели настоящего изобретения. Нет ограничения дозировке неорганического гелевого материала до тех пор, пока ею не ограничиваются цели настоящего изобретения.
Нет конкретного ограничения дозировке органического гелевого материала до тех пор, пока ею не ограничиваются цели настоящего изобретения.
Нет конкретного ограничения материалам наполнителей до тех пор, пока ими не ограничиваются цели настоящего изобретения. Могут использоваться материалы, обычные в этой области, такие как каменная мука, волокно и т.д. Нет ограничения дозировке материалов наполнителей до тех пор, пока ею не ограничиваются цели настоящего изобретения.
Нет конкретного ограничения добавкам до тех пор, пока ими не ограничиваются цели настоящего изобретения. Могут использоваться добавки, обычные в этой области, такие как полимерный порошок, пигменты, простой эфир целлюлозы и т.д. Нет ограничения дозировке материалов добавок до тех пор, пока ею не ограничиваются цели настоящего изобретения.
Нет конкретного ограничения заполнителю до тех пор, пока им не ограничиваются цели настоящего изобретения. Могут использоваться крупный заполнитель, мелкий заполнитель или их сочетание, например крупный заполнитель, обычно используемый в этой области, такой, как кварцевый камень, гранит, андезит и т.д., мелкий заполнитель, обычно используемый в этой области, такой, как кварцевый песок, натуральный речной песок и т.д. Если используется сочетание крупного и мелкого заполнителя, нет ограничения пропорции сочетания до тех пор, пока ею не ограничиваются цели настоящего изобретения.
В промежуточный слой и слой грунтовки могут добавляться и другие вещества, например, материал наполнителя. В частности, может добавляться предварительно формованная волокнистая структура, такая как сетка. Нет конкретного ограничения волокнистому материалу до тех пор, пока им не ограничиваются цели настоящего изобретения.
Для того чтобы изготовить форму для декоративной стеновой плитки, заделанную в слой грунтовки, толщина указанного слоя грунтовки обычно превышает толщину формы для декоративной стеновой, при этом, более предпочтительно, толщина указанного слоя грунтовки на 1-4 мм больше толщины формы для декоративной стеновой плитки.
Верхний слой
Ингредиент верхнего слоя представляет собой материал, выбранный из группы, состоящей из гелевого материала, материала наполнителя, пигмента, факультативных добавок, за исключением заполнителя; указанный гелевый материал может представлять собой неорганический гелевый материал, органический гелевый материал или их сочетание. Значения терминов «неорганический гелевый материал», «органический гелевый материал», «наполнитель», «пигмент», «добавка» те же, что и значения этих терминов применительно к слою грунтовки, и ингредиенты каждого слоя могут быть одними и теме же или разными.
В верхний слой могут добавляться и другие вещества, такие как материал наполнителя, которые могут придавать самые разные поверхностные и физико-химические свойства. Нет ограничения материалу наполнителя до тех пор, пока им не ограничиваются цели настоящего изобретения. Предпочтительными являются такие, как светящийся порошок, металлические частицы, оболочковые частицы и т.д.
Способ изготовления по месту декоративной стеновой плитки
Способ изготовления по месту декоративной стеновой плитки включает следующие стадии:
стадию, на которой на поверхность указанного здания наносят слой грунтовки; стадию, на которой специально предназначенную плитную форму для декоративной стеновой плитки с перфорацией, которая может расформовываться дважды, заделывают в указанный слой грунтовки до того, как он утрачивает пластичность, для получения первого составного тела из указанного слоя грунтовки и разравнивают первое составное тело; причем указанная плитная форма для декоративной стеновой плитки с перфорацией, которая может расформовываться дважды, содержит наружный слой и внутренний слой;
стадию, на которой после выдержки на первое составное тело наносят промежуточный слой, снимают наружный слой формы для декоративной стеновой плитки до того, как промежуточный слой утрачивает пластичность, и выдерживают его, получая второе составное тело;
стадию, на которой на второе составное тело наносят верхний слой;
стадию, на которой снимают внутренний слой указанной формы для декоративной стеновой плитки для получения указанной декоративной стеновой плитки для изготовления по месту.
Предлагаемый в настоящем изобретении способ изготовления по месту декоративной стеновой плитки может использоваться для различных поверхностей зданий, таких, как обычная стена, изолированная стена, потолок и т.д. Существует много способов изготовления для изолированной стены без ограничения. Напри мер, клеевая плита из пенополистирола, приклеиваемая к наружной стене, и затем покрывная плита из пенополистирола со слоем грунтовки, содержащим сетку, причем указанная плита из пенополистирола может крепиться и анкерными болтами; или изоляционное покрытие (например, частицы полистирола) на наружных стенах.
Нет специального ограничения времени «до того, как слой грунтовки согласно изобретению утрачивает пластичность», пока слой еще обладает пластичностью. Например, в течение 30 минут после нанесения слоя. Обычно стадию вдавливания стеновых плиток осуществляют до утраты пластичности. В частности, например, в течение 30 минут после нанесения слоя грунтовки.
Нет специального ограничения предлагаемому покрытию декоративных стеновых плиток до тех пор, пока им не ограничиваются цели настоящего изобретения. Обычно для заделки формы в слой грунтовки используют шпатель, валик. Предпочтительно, для заделки формы в слой грунтовки используют заершенный валик.
Нет специального ограничения времени выдержки составного тела из слоя грунтовки и плитной формы для декоративной стеновой плитки с перфорацией, которая может расформовываться дважды, пока слой грунтовки и плитная форма для декоративной стеновой плитки с перфорацией, которая может расформовываться дважды, могут надежно скрепляться. Предпочтительно, время выдержки составного тела из слоя грунтовки и плитной формы для декоративной стеновой плитки с перфорацией, которая может расформовываться дважды, могут регулировать в зависимости от погодных условий, более предпочтительно, его могут устанавливать до более 12 часов после заделки формы для декоративной стеновой плитки.
Заявители опытным путем пришли к выводу, что время выдержки составного тела из слоя грунтовки и плитной формы для декоративной стеновой плитки с перфорацией, которая может расформовываться дважды, варьирует в зависимости от погоды; например, когда температура равна 5°С, время выдержки 12 часов; чем выше температура, тем меньше время выдержки.
Заявители опытным путем пришли к выводу, что при заделке формы для декоративной стеновой плитки, которая может расформовываться дважды, в слой грунтовки до того, как он утрачивает пластичность (например, при схватывании цемента), с повышением прочности слоя грунтовки, которая возрастает после выдержки, комбинативная сила увеличивается. В одном предпочтительном варианте осуществления настоящего изобретения при закреплении формы для декоративной стеновой плитки, которая может расформовываться дважды, в слой грунтовки на год для испытания на открытом воздухе при температуре выше 5°С нет явления отслаивания от слоя грунтовки.
Нет специального ограничения времени «до того, как промежуточный слой утрачивает пластичность». Предпочтительно, время до того, как промежуточный слой утрачивает пластичность, можно регулировать в зависимости от конструктивных требований, более предпочтительно, например, это время регулируется в пределах 30 минут после нанесения промежуточного слоя.
Предпочтительно, наружный слой формы декоративной стеновой плитки, которая может расформовываться дважды, снимают до того, как промежуточный слой утрачивает пластичность, причем наружный слой формы декоративной стеновой плитки, которая может расформовываться дважды, снимают в пределах 30 минут после нанесения промежуточного слоя.
Нет специального ограничения времени выдержки промежуточного слоя, пока прочность конструкции промежуточного слоя, комбинативная сила между промежуточным слоем и слоем грунтовки являются достаточно большими, чтобы оказывать сопротивление силе трения при выталкивании из формы. Предпочтительно, время выдержки промежуточного слоя могут регулировать в зависимости от погодных условий, более предпочтительно, его могут устанавливать до более 24 часов после нанесения промежуточного слоя.
Нет специального ограничения времени для снятия оставшегося слоя (то есть, внутреннего слоя формы для декоративной стеновой плитки, которая может расформовываться дважды) формы для декоративной стеновой плитки, которая может расформовываться дважды. Эту стадию могут осуществлять сразу же после нанесения верхнего слоя или после выдержки верхнего слоя в течение определенного периода времени. Предпочтительно, снятие оставшегося слоя формы для декоративной стеновой плитки, которая может расформовываться дважды, осуществляют после выдержки верхнего слоя в течение определенного периода времени. Более предпочтительно, через 24 часа после выдержки верхнего слоя.
Нет специального ограничения способу нанесения каждого слоя до тех пор, пока им не ограничиваются цели настоящего изобретения. Для слоя грунтовки и промежуточного слоя используют такие способы, как способ отделки распылением, покрытие с помощью ракеля, покрытие с помощью валика и т.д., тогда как для верхнего слоя используют способы отделки распылением, покрытия с помощью ракеля и покрытия с помощью щетки.
Указанные слой грунтовки и/или промежуточный слой и/или верхний слой могут наносить за один или несколько раз. Предпочтительно, указанные слой грунтовки и/или промежуточный слой и/или верхний слой могут наносить за несколько раз, причем упомянутое нанесение слоя включает нанесение слоя два раза или более. Заявители установили, что при нанесении слоя несколько раз (два или более раз) можно было исключить изменение цвета между отделочными слоями.
Нет специального ограничения для силы сцепления верхнего слоя до тех пор, пока сила сцепления между промежуточным слоем и верхним слоем и сила сцепления между верхним слоем и слоем грунтовки меньше силы сцепления между промежуточным слоем и слоем грунтовки. Предпочтительно, содержание клеевого материала в верхнем слое и содержание добавки, специально предназначенной для силы сцепления, меньше их содержания в слое грунтовки и промежуточном слое.
На указанную декоративную стеновую плитку для изготовления по месту могут наносить один или несколько слоев. Нет специального ограничения для класса и числа слоев наружного слоя до тех пор, пока ими не ограничиваются цели настоящего изобретения; которые могут быть такими же, как слой грунтовки и/или промежуточный слой и/или верхний слой или нет, в качестве особого примера, этот слой может быть прозрачным или непрозрачным.
В способ изготовления по месту декоративной стеновой плитки могут включаться другие процессы до тех пор, пока ими не ограничиваются цели настоящего изобретения, например, обработать метоп ножом перед нанесением слоя грунтовки; или, еще один пример, выполнить отделочные работы на промежуточном слое и/или верхнем слое, в частности, образовать отделочную поверхность с качеством поверхности после прокатки, матовой стороны или полу матовой стороны.
Заявителем предлагаются следующие предпочтительные варианты осуществления.
Для выталкивания из формы плитной формы для декоративной стеновой плитки с перфорацией, которая может расформовываться дважды, содержащей наружный слой и внутренний слой, могут использоваться конкретные способы и время выталкивания из формы. В частности, наружный слой снимают до того, как он утрачивает пластичность, а внутренний слой (оставшуюся часть формы) снимают после нанесения верхнего слоя. Заявители установили, что вышеописанный способ извлечения из формы позволяет получать декоративную стеновую плитку для изготовления по месту однородного цвета, аккуратную, без флешинга и легкую для приводки красок.
Заявители установили, что после определенного периода времени (например, 12 часов в зависимости от погодных условий) выдержки составное тело из слоя грунтовки и формы для декоративной стеновой плитки, которая может расформовываться дважды, нанесения промежуточного слоя и снятия наружного слоя формы для декоративной стеновой плитки, которая может расформовываться дважды, до схватывания промежуточного слоя оставшийся слой формы для декоративной стеновой плитки, которая может расформовываться дважды, не извлечется из слоя грунтовки. При снятии слоя формы для декоративной стеновой плитки, которая может расформовываться дважды, до схватывания промежуточного слоя в формующей поверхности не будет обкалывания краев и флешинга. Через 24 часа выдержи до определенной конструкционной прочности промежуточного слоя, сила сцепления между промежуточным слоем и слоем грунтовки увеличивается. После нанесения верхнего слоя снимают оставшийся слой формы для декоративной стеновой плитки, которая может расформовываться дважды, со слоя грунтовки. Промежуточный слой с прочностью конструкции может подвергаться повреждению от трения от оставшегося слоя формы для декоративной плитки, которая может расформовываться дважды. Сила сцепления между промежуточным слоем и слоем грунтовки после выдержки является значительной, и отслаивание промежуточного слоя и слоя грунтовки из-за трения при выталкивании из формы во второй раз не произойдет. Поскольку в верхнем слое, связанном с промежуточным слоем с прочностью конструкции и частью слоя грунтовки, нет ингредиента заполнителя, он имеет толщину лишь примерно 0,1 мм, при этом регулирование силы сцепления верхнего слоя для получения силы сцепления между верхним слоем и промежуточным слоем и силы сцепления между верхним слоем и слоем грунтовки, обе из которых меньше силы сцепления между промежуточным слоем и слоем грунтовки, при снятии оставшегося слоя формы, небольшая часть верхнего слоя, нанесенного на оставшийся слой формы, и боковой стороны промежуточного слоя с прочностью конструкции извлечется из-за эффекта трения при выталкивании из формы; поскольку в верхнем слое нет ингредиента заполнителя, поверхность излома верхнего слоя, образованная выталкиванием из формы и сдвигающим действием, является очень гладкой.
Преимущества настоящего изобретения:
2
(1) керамическая стеновая плитка на квадратный метр имеет собственный вес 15-20 кг при существующем способе облицовки стеновой плиткой, тогда как без использования стеновой плитки в настоящем изобретении способ согласно настоящему изобретению позволяет уменьшить собственный вес 15-20 кг/мсистемы декоративной стеновой плитки;
(2) при заделке формы для декоративной стеновой плитки, которая может расформовываться дважды, в слой грунтовки до схватывания слоя грунтовки обеспечиваются точность, надежность и удобство; после выдержки слоя грунтовки сила сцепления и механическая сила сжатия, и сила абсорбции между обратной стороной и боковой стороной формы и слоем грунтовки больше силы сцепления несхватывающегося клея между двумя слоями формы для декоративной стеновой плитки, которая может расформовываться дважды; легко снять наружный слой на лицевой стороне до схватывания промежуточного слоя, и оставшаяся часть формы не извлечется, формующая поверхность промежуточного слоя декоративной стеновой плитки правильная и без флешинга и обкалывания краев;
(3) процессы выдерживания слоя грунтовки и промежуточного слоя в настоящем изобретении повышают прочность конструкции слоя грунтовки и промежуточного слоя, и одновременно увеличивается сила сцепления между слоем грунтовки и промежуточным слоем; при снятии оставшейся части формы в это время, при этом формованный промежуточный слой не повредится;
(4) поскольку сила сцепления между промежуточным слоем и верхним слоем и сила сцепления между верхним слоем и слоем грунтовки ниже силы сцепления между промежуточным слоем и слоем грунтовки, и в верхнем слое нет ингредиента заполнителя, окончательная сформованная поверхность формы для декоративной стеновой плитки, которая может расформовываться дважды, правильная и без флешинга и обкалывания краев;
(5) в настоящем изобретении форма для декоративной стеновой плитки, которая может расформовываться дважды, оставшаяся часть формы со снятым лицевым наружным слоем позволяет наносить однородный верхний слой на промежуточный слой, и верхний слой не войдет в лицевую сторону слоя грунтовки. При этом оставшаяся часть формы сделает удобным нанесение верхнего слоя другого цвета на промежуточный слой. Способом в настоящем изобретении можно получить декоративную стеновую плитку однородных цветов, которая может проходить цветовую обработку;
(6) в настоящем изобретении за счет рисунков формы для декоративной стеновой плитки можно получить самые разные декоративные рисунки для изготовления декоративных стеновых плиток с самыми разными видами. Система может широко использоваться в области украшения внутренних и наружных стен, и, кроме того, значительного декоративного эффекта можно добиться в сочетании с замазкой (такой, как металлизированная краска и т.п.), используемой для покрытия поверхности.
Далее изобретение дополнительно описывается со ссылками на конкретные варианты осуществления. Следует понимать, что эти варианты осуществления используются лишь для иллюстрации без ограничения объема настоящего изобретения. Конкретные условия экспериментального способа, не указанные в описании, обычно соответствуют нормальным условиям или условиям, рекомендованным предприятием-изготовителем.
Если не определено или не описано иначе, все профессиональные и научные термины, используемые в настоящей статье, имеют те же значения, какие известны специалистам в данной области техники. Кроме того, в способ согласно настоящему изобретению включаются также любые способы и материалы, подобные описанным в настоящей статье.
Примеры
Фиг.1-а представляет собой вид спереди формы для декоративной стеновой плитки, которая может расформовываться дважды, фиг.1-b представляет собой вид сбоку формы для декоративной стеновой плитки, которая может расформовываться дважды.
Как показано на фиг.1-а, форма для декоративной стеновой плитки, которая может расформовываться дважды, представляет собой плитную перфорированную конструкцию; тело формы 6 имеет перфорированные кирпичные отверстия 7. Толщина тела формы 6 является суммой толщины каждого слоя, показанного на фигуре 1-b, которая равна примерно 0,6 мм.
Как показано на фиг.1-b, на котором: внутренний слой представляет собой лист с двойными покровными мембранами (имеющимися на рынке), содержащий нижнюю покровную мембрану 1, лист 2 и изоляционную покровную мембрану 3, причем нижняя покровная мембрана 1 является прозрачной покровной мембраной, уложенной на задней стороне листа с двойными покровными мембранами, имеющей толщину примерно 0,05 мм; лист 2 является промежуточным слоем листа с двойными покровными мембранами, имеющим толщину примерно 0,4 мм; изоляционная покровная мембрана 3 является прозрачной покровной мембраной, уложенной на задней стороне листа с двойными покровными мембранами, имеющей толщину примерно 0,05 мм.
2
На самоклеющейся клеевой секции 4 осуществляется нанесение клея не более 600 г/м.
Наружный слой является поверхностной покровной мембраной 5, которая имеет цветную покровную мембрану на лицевой стороне (изготовленную из того материала, что и нижняя покровная мембрана 1), толщина которой равна примерно 0,1 мм или около того, и эта цветная покровная мембрана может использоваться для того, чтобы можно было легко отличить лицевую сторону от обратной стороны формы. Указанные нижняя покровная мембрана 1, лист 2 и изоляционная покровная мембрана 3 могут наноситься друг на друга существующими в настоящее время процессами покровных перепонок.
В других вариантах осуществления указанный внутренний слой может представлять собой однослойный пластик, причем указанный однослойный пластик может заменять нижнюю покровную мембрану 1, лист 2 и изоляционную покровную мембрану 3.
Фиг.2-а представляет собой вид спереди формы для декоративной стеновой, которая может расформовываться дважды, нанесенной покрытием на метоп здания, фиг.2-b представляет собой вид этого покрытия промежуточным слоем на плоской поверхности после выдерживания составного тела из слоя грунтовки и формы, то есть вид боковой конструкции составного тела.
2
2
На фиг.2-b стену 8 с нанесенным покрытием со слоем грунтовки 9, при этом степень нанесения покрытия примерно 2-2,5 кг/м. До схватывания слоя грунтовки 9 тело формы 6 для декоративной стеновой плитки стен заделывают в слой грунтовки 9 заершенным валиком, разравнивают составное тело из слоя грунтовки 9 и формы 6 для декоративной стеновой плитки с помощью шпателя, после 12 часов выдерживания наносят промежуточный слой 10 на составное тело из слоя грунтовки 9 и формы 6 для декоративной стеновой плитки, причем степень нанесения промежуточного слоя 10 равна 1,6-2,0 кг/м. До схватывания промежуточного слоя 10 снимают цветную покровную мембрану на лицевой части формы 6 для декоративной стеновой плитки, чтобы получить боковую конструкцию второго составного тела, показанную на фиг.2-c, клеевую секцию 4 с несхватывающимся клеем снимают с поверхностной цветной покровной мембраной 5. После снятия поверхностной цветной покровной мембраны 5 и самоклеющейся клеевой секции 4 с формы 6 для декоративной стеновой плитки, оставшаяся часть формы для декоративной стеновой плитки содержит нижнюю покровную мембрану 1, лист 2 и изоляционную покровную мембрану 3. После 24 часов выдерживания промежуточного слоя 10 валиком наносят верхний слой 11 без заполнителя на поверхность конструкции, показанной на фиг.2-c, для получения конструкции, показанной на фиг.2-d, степень нанесения верхнего слоя 11 без заполнителя равен примерно 0,3 кг/м. После 24 часов выдерживания верхнего слой снимают оставшуюся часть формы 6 для декоративной стеновой плитки, то есть нижнюю покровную мембрану 1, лист 2 и изоляционную покровную мембрану 3 конструктивных слоев формы для декоративной стеновой плитки для получения конструкции, показанной на фиг.2-c. Как показано на фиг.2-c, после двух раз выталкивания из формы, имеется цвет оставшегося слоя грунтовки 9, который является цветом шва кирпичной кладки, и сочетание всего промежуточного слоя 10 и верхнего слоя 11 декоративной стеновой плитки, оставшихся в форме 6 для декоративной стеновой плитки. Цвет кирпичного декоративного покрытия, полученный способом нанесения верхнего слоя 11 без заполнителя, является более однородным по сравнению с цветом при нанесении промежуточного слоя 10. В других вариантах осуществления может выполняться поверхностная обработка готовой поверхности промежуточного слоя 10 и/или верхнего слоя 11 в соответствии с конструктивными требованиями, такая как придание шероховатости, валки для тиснения и т.д. Из раскрытия в этой статье специалисту в данной области техники очевидны и другие аспекты настоящего изобретения.
В других вариантах осуществления на нетронутое декоративное покрытие могут наноситься различные требуемые слои.
Преимущество описанного выше варианта осуществления заключается в том, что: когда форму для декоративной стеновой плитки, которая может расформовываться дважды, заделывают в слой грунтовки и выдерживают слой грунтовки до определенной степени прочности конструкции; при этом между гладкой покровной мембраной на обратной стороне формы для декоративной стеновой плитки, которая может расформовываться дважды, возникает большая сила сцепления, превышающая силу сцепления между двумя слоями гладких покровных перепонок на лицевой стороне формы для декоративной стеновой плитки, которая может расформовываться дважды. В этот момент до схватывания промежуточного слоя 10 снимают наружный слой (оторванный на соединении несхватывающегося клея) на лицевой стороне формы для декоративной стеновой плитки, при этом оставшаяся часть на лицевой стороне формы для декоративной стеновой плитки не извлечется; до схватывания промежуточного слоя сопротивление выталкиванию из формы мало.
Примеры использования.
1.1 Эксперимент с выталкиванием из формы
Условия эксперимента:
2
(1) слой грунтовки: цемент, наполнитель - песок крупностью 70-140 меш, дозировка 2 кг/м
2
(2) промежуточный слой: цемент, наполнитель - песок крупностью 40-70 меш, дозировка 2 кг/м
2
(3) верхний слой: бетон, 0,3 кг/м
(4) температура воздуха: 10°С
Проводят испытания внешнего вида со ссылками на разрешенную полосу (GB/T4100-92) качества представления глазурованной плитки для внутренних стен.
Проверяют время схватывания промежуточного слоя и верхнего слоя в соответствии с GB/T 1346-2001. «Методы испытаний на требуемое количество воды для нормальной консистенции, время схватывания и нерасширяемость портландцементов».
1.1.1. Время извлечения из формы первого составного тела
1.1.2. Время естественной выдержки первого составного тела
Время выдержки первого составного тела
Внешний вид первого составного тела после расформовки
2 часа
Обкалывание краев - серьезно
4 часа
Обкалывание краев - серьезно
6 часов
Обкалывание краев - серьезно
8 часов
Обкалывание краев - серьезно
10 часов
Обкалывание краев - серьезно
12 часов
Небольшое обкалывание краев
14 часов
Небольшое обкалывание краев
16 часов
Небольшое обкалывание краев
18 часов
Небольшое обкалывание краев
20 часов
Небольшое обкалывание краев
22 часа
Небольшое обкалывание краев
24 часа
Отсутствие обкалывания краев
2 суток
Отсутствие обкалывания краев
7 суток
Отсутствие обкалывания краев
1.1.3 Время выдержки слоя грунтовки
Время выдержки
Плоскостность внешнего вида слоя грунтовки после расформовки
10 минут
Имеется текстурирование, и поверхность негладкая
20 минут
Поверхность негладкая с большим количеством точечных дефектов
30 минут
Поверхность негладкая с большим количеством точечных дефектов
40 минут
Поверхность негладкая с большим количеством точечных дефектов
1 час
Поверхность негладкая с небольшим количеством точечных дефектов
5 часов
Поверхность негладкая с небольшим количеством точечных дефектов
9 часов
Поверхность негладкая с небольшим количеством точечных дефектов
12 часов
Поверхность гладкая без точечных дефектов
1 сутки
Поверхность дефектов
гладкая без точечных
7 суток
Поверхность дефектов
гладкая без точечных
1.2. Сила сцепления
Условия эксперимента: 12 выдержки после заделки в слой грунтовки, температура воздуха: 10°С
Цели испытания: первая сила сцепления (сила сцепления между стеной и нижней покровной мембраной) и вторая сила сцепления (сила сцепления между наружным слоем и внутренним слоем).
Содержание геля рассчитывается по нанесению несхватывающегося клея.
1.3. Перекрестная ссылка
При изготовлении стеновых плиток способом, подобным способу в эксперименте 1.1 с выталкиванием из формы, отличие заключается в том, что форма для изготовления по месту стеновых плиток расформовывается один раз и с упущенным промежуточным слоем. То есть заделать форму один раз до схватывания слоя грунтовки, а затем извлечь из формы и нанести верхний слой.
Проводят испытания внешнего вида со ссылками на разрешенную полосу (GB/T4100-92) качества представления глазурованной плитки для внутренних стен. Результаты испытания следующие:
Результат испытания внешнего вида
10 минут
20 минут
30 минут
Пример для справки
Обкалывание краев
10%
15%
20%
Флешинг
80%
80%
80%
Авторы обнаружили, что слой грунтовки и форма, расформованная один раз, выровняются при заделке формы, расформованной один раз до схватывания слоя грунтовки, то есть, вся форма, расформованная один раз, будет заделана в слой грунтовки. Составное тело из слоя грунтовки и формы, расформованной один раз, например, нанесение верхнего слоя, поскольку верхний слой без ингредиента заполнителя очень тонок, примерно 0,1 мм, поэтому цвет слоя грунтовки, который равен толщине формы для декоративной стеновой плитки (примерно 0,5 мм), остается на боковой стороне формованного тела после выталкивания из формы. И чем толще форма, тем толще слой краски на боковой стороне формованного тела. Это серьезно отразится на общем декорирующем эффекте; если используется верхний слой без ингредиента заполнителя, он требует процессов отделки распылением и затирки для покрытия, неоднородное в соединении и текстуре отделочное покрытие вызовет изменение цвета отделочного покрытия; например, при нанесении отделочного покрытия с заполнителем на сухой верхний слой, хотя изменение цвета уменьшается, поскольку форма, расформованная один раз, еще не расформована, верхний слой с заполнителем будет иметь явление флешинга и обкалывания краев из-за выталкивания из формы и эффект среза при выталкивании из формы с сухим верхним слоем с заполнителем, от чего формованный слой перестает быть нетронутым и правильным.
Со ссылками на разрешенную полосу (GB/T4100-92) качества представления глазурованной плитки для внутренних стен стеновая плитка, изготовленная с помощью формы, расформованной один раз, бракуется, что требует повторной обработки, таким образом, что увеличивает количество человеко-часов.
Все документы, упомянутые в настоящем изобретении, служат для ссылки при применении, как и каждый документ в отдельности. Кроме того, специалист в данной области техники может внести самые разные изменения и модификации в настоящее изобретение, каждая эквивалентная форма которого будет в пределах объема прилагаемой формулы.